ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, которое может быть использовано для изготовления изделий декоративно-художественного и хозяйственно-бытового назначения.
Известна шихта для получения цветного стекла, включающая соду, кварцевый песок, диопсидовую породу 25,9-85,0 мас.% (с содержанием примесей не более 15,0 мас.%).
Задачей изобретения является снижение температуры варки стекла.
Технический результат достигается тем, что шихта для получения цветного стекла, включающая соду, кварцевый песок, диопсидовую породу, дополнительно содержит мел и малахит при следующем соотношении компонентов, мас.%: сода 11,0-13,0; кварцевый песок 70,0-74,0; диопсидовая порода 5,0-7,0; мел 5,0-7,0; малахит 3,0-7,0.
В таблице приведены составы шихты.
Таблица.
Компоненты
Состав, мас.%:
1
2
Сода
11,0
13,0
Кварцевый песок
74,0
70,0
Диопсидовая порода:
- габбро
5,0
-
- диабаз
-
7,0
Мел
5,0
7,0
Малахит
5,0
3,0
Стекло, имеющее зеленоватую окраску, может быть получено в стекловаренных печах при температуре 1400°С в окислительной среде.
Источники информации
1. SU 1530588, С03С 6/00, 1990.